"LiF、AlF3及びCsFからなるフラックスにおいて、かかる三成分の組成が、LiFmol、AlF3mol、CsFmolを示す三角座標において、30,0,70と30,70,0を結ぶ直線C、61,39,0と0,39,61を結ぶ直線▲1▼、70.5,29.5,0と0,29.5,70.5を結ぶ直線▲2▼及び23.5,76.5,0と23.5,0,76.5を結ぶ直線▲3▼からなる4本の直線にて囲まれる範囲となるように、調製されてなることを特徴とするマグネシウムを1.5wt以上含有するアルミニウム系材料のろう付用フラックス。本発明は上記の問題点に鑑み成されたものであって、その目的とするところは、ろう材としてAl-Si共晶合金Si含有量7~12wt、A4343合金、A4047合金、溶融開始温度:約577°C~615°Cを用いた場合でも、マグネシウムを1.5wt以上含有するA5052合金等をろう付することのできるアルミニウム系材料のろう付用フラックスを提供することにある。本発明者等は、上記目的を達成するため鋭意研究した結果、LiF、AlF3及びCsFからなる公知の三元系のフラックスの極く限られた特定の範囲において、ろう材としてAl-Si共晶合金を用いた場合でも、マグネシウムを1.5wt以上含有するA5052合金等をろう付することのできるアルミニウム系材料のろう付用フラックスが得られることを見出した。この知見に基づき、本発明は、1LiF、AlF3及びCsFからなるフラックスにおいて、かかる三成分の組成が、LiFmol、AlF3mol、CsFmolを示す三角座標において、30,0,70と30,70,0を結ぶ直線C、61,39,0と0,39,61を結ぶ直線▲1▼、70.5,29.5,0と0,29.5,70.5を結ぶ直線▲2▼及び23.5,76.5,0と23.5,0,76.5を結ぶ直線▲3▼からなる4本の直線にて囲まれる範囲となるように、調製されてなることを特徴とするマグネシウムを1.5wt以上含有するアルミニウム系材料のろう付用フラックス。を提供するものである。本発明のアルミニウム系材料のろう付用フラックスは、ろう材としてAl-Si共晶合金を用いた場合でも、マグネシウムを1.5wt以上含有するA5052合金等をろう付することのできるので、斯界において、好適に用いることが出来る。以下に本発明のアルミニウム系材料のろう付用フラックスについて詳細に説明する。本発明は、LiF、AlF3及びCsFからなるフラックスにおいて、かかる三成分の組成が、LiFmol、AlF3mol、CsFmolを示す三角座標において、30,0,70と30,70,0を結ぶ直線C、61,39,0と0,39,61を結ぶ直線▲1▼、70.5,29.5,0と0,29.5,70.5を結ぶ直線▲2▼及び23.5,76.5,0と23.5,0,76.5を結ぶ直線▲3▼からなる4本の直線にて囲まれる範囲となるように、調製されてなることを特徴とするマグネシウムを1.5wt以上含有するアルミニウム系材料のろう付用フラックスである図1参照。好ましくは、三成分の組成が、LiFmol、AlF3mol、CsFmolを示す三角座標において、30,0,70と30,70,0を結ぶ直線C、62.5,37.5,0と0,37.5,62.5を結ぶ直線▲4▼、70,30,0と0,30,70を結ぶ直線▲5▼及び25,75,0と25,0,75を結ぶ直線▲6▼からなる4本の直線にて囲まれる範囲である図示せず。なお、図1において、直線A、直線B、直線C及び直線Dからなる4本の直線で囲まれる範囲内が、特許文献1において示されたAl材料ろう付け用フラックス組成物に相当する。フラックスを構成するLiF、AlF3及びCsFが上記範囲外となると、その溶融温度が高くなり、また、アルミニウム合金中のマグネシウムとの反応のためか、ろう付性能が十分に発揮されず、本発明の目的を充分に達成し得なくなる。また、ろう材としては、汎用性のあるAl-Si共晶合金Si含有量7~12wt、A4343合金、A4047合金、溶融開始温度:約577°C~約615°Cのろう材を用いることが好ましいが、その他のろう材であってもよく、流動開始温度、固相線温度および液相線温度を調整するために亜鉛、銅などのその他成分を添加しても構わない。一方、本発明のフラックスを適用できるアルミニウム系材料としては、マグネシウムを1.5wt以上含有するA5052合金等に好適に用いることが出来る。なお、マグネシウム含有量の上限は特に限定されるものではないが、JISで規格されるマグネシウム含有アルミニウム合金A5082合金:マグネシウム含有量4~5wt、A5182合金:マグネシウム含有量4~5wt及びA5086合金:マグネシウム含有量3.5~4.5wtのマグネシウム含有量を考慮に入れると約5wtである。本発明を適用するろう付品の構成としては、例えば熱交換器のフィン材やコネクタ材のようにマグネシウム含有アルミニウム合金のベア材をブレージングシートのろう材や置きろうを用いてろう付する場合や、芯材にマグネシウムを添加したブレージングシートにする場合、マグネシウム含有アルミニウム合金の配管やブロックに差しろうによってろう付、またはフラックスをろう材でコアードしたワイヤでのろう付など、アルミニウム合金材のろう付けであれば、いずれの構成でも構わない。なお、本発明は、以下のようにも記載することが出来る。Al-Si共晶合金をろう材としてアルミニウム系材料をろう付する際に用いるフラックスであって、LiF、AlF3及びCsFからなるフラックスにおいて、かかる三成分の組成が、LiFmol、AlF3mol、CsFmolを示す三角座標において、30,0,70と30,70,0を結ぶ直線C、61,39,0と0,39,61を結ぶ直線▲1▼、70.5,29.5,0と0,29.5,70.5を結ぶ直線▲2▼及び23.5,76.5,0と23.5,0,76.5を結ぶ直線▲3▼からなる4本の直線にて囲まれる範囲となるように、調製されてなることを特徴とするマグネシウムを1.5wt以上含有するアルミニウム系材料のろう付用フラックス。次に本発明の実施例を詳しく説明する。先ず、表1に示す組成比を有するフラックス粉末を調合した。次いで、幅50mm×長さ50mm×厚さ1mmで、マグネシウム含有量が2.2~2.8重量のアルミニウム系材料A5052合金板を準備した。図2に示すように、A5052合金板1の表面にA4047合金からなるろう材2130mgとフラックス3を60~130mg乗せ、下部よりガスバーナーにより加熱を行い、ろうの濡れ広がりを評価した。結果を表1に示す。表1より、三成分の組成が、LiFmol、AlF3mol、CsFmolを示す三角座標において、30,0,70と30,70,0を結ぶ直線C、61,39,0と0,39,61を結ぶ直線▲1▼、70.5,29.5,0と0,29.5,70.5を結ぶ直線▲2▼及び23.5,76.5,0と23.5,0,76.5を結ぶ直線▲3▼からなる4本の直線にて囲まれる範囲であれば、ろうの良好な濡れ広がりを確認することが出来た。"